(57)【要約】【課題】電気機器内における異物の浮上や動き回りを抑制することができる電気機器用コーティング材、電気機器用コーティング材の製造方法および密閉型絶縁装置を提供する。【解決手段】実施形態の電気機器用コーティング材２０は、エポキシ樹脂からなるマトリックス樹脂５０と、マトリックス樹脂５０に分散して含有され、半導電性の体積固有抵抗を有するウィスカからなる第１の充填剤１０と、マトリックス樹脂５０に分散して含有され、半導電性の体積固有抵抗を有する粒子からなる第２の充填剤３０と、マトリックス樹脂５０に分散して含有され、絶縁性を有する、平板状、繊維状または層状の物質からなる第３の充填剤４０とを具備する。【選択図】図２
2014204488.tif 000002
【特許請求の範囲】
【請求項１】
エポキシ樹脂からなるマトリックス樹脂と、
前記マトリックス樹脂に分散して含有され、半導電性の体積固有抵抗を有するウィスカからなる第１の充填剤と、
前記マトリックス樹脂に分散して含有され、半導電性の体積固有抵抗を有する粒子からなる第２の充填剤と、
前記マトリックス樹脂に分散して含有され、絶縁性を有する、平板状、繊維状または層状の物質からなる第３の充填剤と
を具備することを特徴とする電気機器用コーティング材。
【請求項２】
前記ウィスカが、ＺｎＯからなり、核部および前記核部から４軸方向に延びる針状結晶部を備えるテトラポット形状であることを特徴とする請求項１記載の電気機器用コーティング材。
【請求項３】
前記第２の充填剤が、Ｆｅ２Ｏ３またはＦｅ３Ｏ４からなることを特徴とする請求項１または２記載の電気機器用コーティング材。
【請求項４】
平板状の前記第３の充填剤が、タルクまたは窒化ホウ素からなることを特徴とする請求項１乃至３のいずれか１項記載の電気機器用コーティング材。
【請求項５】
繊維状の前記第３の充填剤が、チタン酸カリウムウィスカまたはガラスミルドファイバからなることを特徴とする請求項１乃至３のいずれか１項記載の電気機器用コーティング材。
【請求項６】
層状の前記第３の充填剤が、マイカまたはスメクタイトからなることを特徴とする請求項１乃至３のいずれか１項記載の電気機器用コーティング材。
【請求項７】
前記第１の充填剤を構成するウィスカの表面は、チタネートカップリング処理が施されていることを特徴とする請求項１乃至６のいずれか１項記載の電気機器用コーティング材。
【請求項８】
前記第１の充填剤が、前記マトリックス樹脂１００質量部に対して１〜６０質量部含有されていることを特徴とする請求項１乃至７のいずれか１項記載の電気機器用コーティング材。
【請求項９】
前記マトリックス樹脂を硬化させる硬化剤が添加されたことを特徴とする請求項１乃至８のいずれか１項記載の電気機器用コーティング材。
【請求項１０】
前記マトリックス樹脂が、希釈溶剤をさらに含有することを特徴とする請求項１乃至９のいずれか１項記載の電気機器用コーティング材。
【請求項１１】
配合するエポキシ樹脂の一部、およびＺｎＯからなり、半導電性の体積固有抵抗を有するウィスカからなる第１の充填剤を攪拌してマスターバッチを作製する工程と、
前記マスターバッチに、前記エポキシ樹脂の残部、半導電性の体積固有抵抗を有する粒子からなる第２の充填剤、および絶縁性を有する、平板状、繊維状または層状の物質からなる第３の充填剤を加えて攪拌し、混合物を形成する工程と
を具備することを特徴とする電気機器用コーティング材の製造方法。
【請求項１２】
前記混合物に、前記マトリックス樹脂を硬化させる硬化剤を添加する工程を具備することを特徴とする請求項１１記載の電気機器用コーティング材の製造方法。
【請求項１３】
配合するエポキシ樹脂の一部、半導電性の体積固有抵抗を有するウィスカからなる第１の充填剤、半導電性の体積固有抵抗を有する粒子からなる第２の充填剤、および絶縁性を有する、平板状、繊維状または層状の物質からなる第３の充填剤を、これらの充填材よりも粒径の大きな攪拌粒子とともに攪拌し、第１の混合物を形成する工程と、
前記第１の混合物に、前記エポキシ樹脂の残部を加えて攪拌し、第２の混合物を形成する工程と、
前記第２の混合物を濾過して、前記攪拌粒子を分離する工程と
を具備することを特徴とする電気機器用コーティング材の製造方法。
【請求項１４】
前記攪拌粒子を分離した前記第２の混合物に、前記マトリックス樹脂を硬化させる硬化剤を添加する工程を具備することを特徴とする請求項１３記載の電気機器用コーティング材の製造方法。
【請求項１５】
一方向に延設された導体と、
前記導体と所定の空隙をあけて前記導体の周囲を覆う、絶縁ガスが充填された金属容器と、
前記金属容器の内壁面に形成された、請求項１乃至１０のいずれか１項記載の電気機器用コーティング材からなるコーティング層と
を具備することを特徴とする密閉型絶縁装置。
【発明の詳細な説明】
【技術分野】
【０００１】
本発明の実施形態は、電気機器用コーティング材、電気機器用コーティング材の製造方法および密閉型絶縁装置に関する。
【背景技術】
【０００２】
絶縁性ガスが封入された容器内に、絶縁物で支持された高電圧導体を備える、例えばガス封入型開閉器などの密閉型絶縁装置においては、コスト低減や環境負荷低減のために、絶縁設計の合理化や三相一括化などによる縮小化が課題となっている。
【０００３】
密閉型絶縁装置の金属容器の大きさは、絶縁設計や熱的設計などによって決められている。絶縁設計のポイントの１つは、金属容器の内側表面に異物が存在（付着）した場合における絶縁性能への影響を検討することである。
【０００４】
絶縁物で支持された高電圧導体を収容し、絶縁ガスが封入された金属容器の内部に異物が存在すると、異物に対して、金属容器などから供給された電荷と運転電圧との相互作用によって力が生じる。そのため、異物が金属容器の内部を動き回ることがある。
【０００５】
密閉型絶縁装置を縮小化すると、金属容器の内側表面の電界が高くなり、金属容器の内部に存在する異物の動きが活発になりやすい。金属容器の内部で異物が過度に動くと、絶縁性能に影響を及ぼすことがある。また、異物の形状が長尺であるほど、異物の動きが大きくなり、絶縁性能への影響が大きくなる。
【０００６】
そのため、金属容器の内部に長尺の異物が混入しないように、製造工程において、例えば異物管理工程を設けて異物除去を行い、異物の管理を強化している。さらに、管理することが難しい小さな異物が、設計上考慮した高さ以上に浮上して動き回ることがないように、運転電圧印加時の金属容器の内側表面の電界強度を設計する必要がある。ここで、高さとは、金属容器の内側表面と異物との距離である。
【０００７】
金属容器の内側表面の電界強度は、高電圧導体と金属容器の内側表面との距離に依存するため、異物の浮上高さを小さく抑えるためには金属容器を大きくする必要がある。これは、密閉型絶縁装置の縮小化を妨げる要因となる。
【０００８】
この異物による影響を緩和させる方法として、金属容器の内側表面に絶縁抵抗材をコーティングして異物の動きを抑制する方法がある。金属容器の内側表面に絶縁抵抗材をコーティングすることで、金属容器の内側表面から異物への電荷の供給を抑制し、異物を動き難くしている。この場合、コーティングする絶縁抵抗材の体積固有抵抗を、異物の動きを抑制できる体積固有抵抗に制御する必要がある。
【先行技術文献】
【特許文献】
【０００９】
【特許文献１】特許第３０２８９７５号公報
【発明の概要】
【発明が解決しようとする課題】
【００１０】
しかしながら、従来の絶縁抵抗材を使用する場合、異物、絶縁ガスおよび絶縁抵抗材で構成される部位に電界集中を生じやすい。この電界集中が大きくなると、異物の周辺で部分放電が生じ、異物に電荷を供給する。
【００１１】
部分放電が生じると、異物は、突然広範囲に動き回り、絶縁性能に影響を与える。また、雷サージ等の過電圧が侵入して金属容器の内側表面の電界が大きくなると、電界集中部の電界がさらに大きくなることがあり、異物が突然大きく動き回ることがある。
【００１２】
このように、異物が突然に、かつ広範囲にわたって動きを回ることを抑制するためには、絶縁抵抗材と異物との間の電界集中を緩和し、部分放電や電界放射の発生を抑制する必要がある。また、雷インパルスのようなより高い電圧によって部分放電を生じ、異物が動きだすこともある。
【００１３】
本発明が解決しようとする課題は、電気機器内における異物の浮上や動き回りを抑制することができる電気機器用コーティング材、電気機器用コーティング材の製造方法および密閉型絶縁装置を提供することである。
【課題を解決するための手段】
【００１４】
実施形態の電気機器用コーティング材は、エポキシ樹脂からなるマトリックス樹脂と、前記マトリックス樹脂に分散して含有され、半導電性の体積固有抵抗を有するウィスカからなる第１の充填剤とを備える。さらに、電気機器用コーティング材は、前記マトリックス樹脂に分散して含有され、半導電性の体積固有抵抗を有する粒子からなる第２の充填剤と、前記マトリックス樹脂に分散して含有され、絶縁性を有する、平板状、繊維状または層状の物質からなる第３の充填剤とを備える。
【図面の簡単な説明】
【００１５】
【図１】実施の形態の電気機器用コーティング材が含有する第１の充填剤を模式的に示した斜視図である。
【図２】第１の充填剤と第２の充填剤とが形成する導電パスを説明するために、実施の形態の電気機器用コーティング材の構成を模式的に示した図である。
【図３】実施の形態の電気機器用コーティング材を使用してコーティング層が形成された電気機器を一部断面で示した図である。
【図４】異物浮上電界の評価を行った試験装置の断面を示す図である。
【発明を実施するための形態】
【００１６】
以下、本発明の実施の形態について図面を参照して説明する。
【００１７】
実施の形態の電気機器用コーティング材は、マトリックス樹脂に、第１の充填剤、第２の充填剤および第３の充填剤を分散して含有している。マトリックス樹脂は、粘性液状の状態であり、硬化剤を添加することで硬化する。
【００１８】
エポキシ樹脂は、１分子当たり２個以上のエポキシ基を有するエポキシ化合物からなるものである。このようなエポキシ化合物としては、炭素原子２個と酸素原子１個とからなる三員環を１分子中に２個以上持ち、硬化可能な化合物であれば適宜に使用可能であり、その種類は特に限定されるものではない。
【００１９】
エポキシ樹脂としては、ビスフェノールＡ型エポキシ樹脂、臭素化ビスフェノールＡ型ポキシ樹脂、水添ビスフェノールＡ型エポキシ樹脂、ビスフェノールＦ型エポキシ樹脂、ビスフェノールＳ型エポキシ樹脂、ビスフェノールＡＦ型エポキシ樹脂、ビフェニル型エポキシ樹脂、ナフタレン型エポキシ樹脂、フルオレン型エポキシ樹脂、ノボラック型エポキシ樹脂、フェノール−ノボラック型エポキシ樹脂、オルソクレゾール−ノボラック型エポキシ樹脂、トリス（ヒドロキシフェニル）メタン型エポキシ樹脂、テトラフェニロールエタン型エポキシ樹脂などのグリシジルエーテル型エポキシ樹脂、エピクロルヒドリンとガルボン酸との縮合によって得られるグリジジルエステル型エポキシ樹脂、トリグリシジルイソシアネートやエピクロルヒドリンとヒダントイン類との反応によって得られるヒダントイン型エポキシ樹脂のような複素環式エポキシ樹脂などが挙げられる。また、エポキシ樹脂として、上記したエポキシ樹脂のうちのいずれか一種を使用してもよいし、２種以上混合して使用してもよい。
【００２０】
エポキシ樹脂を硬化させる硬化剤は、エポキシ樹脂と化学反応してエポキシ樹脂を硬化させるものである。この硬化剤は、エポキシ樹脂を硬化させるものであれば適宜に使用可能であり、その種類は特に限定されるものではない。このような硬化剤としては、例えば、アミン系硬化剤、酸無水物系硬化剤などを使用することができる。アミン系硬化剤としては、例えば、エチレンジアミン、ポリアミドアミンなどを使用することができる。酸無水物系硬化剤としては、例えば、無水フタル酸、ヘキサヒドロ無水フタル酸、４−メチルヘキサヒドロ無水フタル酸、テトラヒドロ無水フタル酸、４−メチルテトラヒドロ無水フタル酸、テトラブロモ無水フタル酸などを使用することができる。
【００２１】
なお、マトリックス樹脂中に、泡が発生するのを防ぐため、あるいは発生した泡を消すために、マトリックス樹脂に消泡剤を添加してもよい。消泡剤は、特に限定されるものではないが、例えば、ジメチルシリコーン系の消泡剤（例えば、ＴＳＡ７２０（モメンティブ・パフォーマンス・マテリアルズ・ジャパン合同会社製商品名）など）を使用することができる。
【００２２】
また、構造物に電気機器用コーティング材を刷毛などにより塗布する場合や、エアレススプレーなどを用いて塗装を行う場合の作業性を向上させるために、マトリックス樹脂に希釈溶剤を添加してもよい。この希釈溶剤としては、速乾性のシンナー（例えば、酢酸エチルとトルエンを８：２の質量比で混合した混合物）などを使用することができる。希釈溶剤は、上記した作業性を向上させるために、エポキシ樹脂１００質量部に対して１〜１０質量部含有されることが好ましい。
【００２３】
第１の充填剤は、半導電性の体積固有抵抗を有する、ＺｎＯからなるウィスカで構成される。図１は、実施の形態の電気機器用コーティング材が含有する第１の充填剤１０を模式的に示した斜視図である。
【００２４】
第１の充填剤１０を構成するウィスカは、図１に示すように、核部１１、およびこの核部１１から４軸方向に伸びる針状結晶部１２から構成され、テトラポット形状を有している。ウィスカの体積固有抵抗は、１〜５０００Ω・ｃｍである。ここで、半導電性の体積固有抵抗とは、１×１０−３〜１×１０５Ω・ｃｍの範囲をいう。
【００２５】
マトリックス樹脂内において、ウィスカが、第２の充填剤どうしをつないで良好な導電パスを形成するために、ウィスカの針状結晶部１２の長さＬは、２μｍ〜５０μｍで、かつ針状結晶部１２の最大径を有する部分の平均径Ｄ（算術平均径）は０．２μｍ〜３μｍであることが好ましい。ＺｎＯからなる半導電性のウィスカとしては、例えば、パナテトラ（アムテック社製）を使用することができる。
【００２６】
第１の充填剤１０は、マトリックス樹脂１００質量部に対して１〜６０質量部含有されることが好ましい。第１の充填剤１０をこの範囲で含有することで、マトリックス樹脂内において、第１の充填剤１０が第２の充填剤どうしをつないで良好な導電パスを形成し、塗装などの作業性を確保することができる。
【００２７】
ここで、ウィスカの表面は、チタネートカップリング処理またはシランカップリング処理が施されてもよい。これらの処理を施すことで、マトリックス樹脂とのぬれ性を向上することができる。チタネートカップリング処理は、マトリックス樹脂に希釈溶剤を添加するか否かに関わらず好適である。一方、シランカップリング処理は、マトリックス樹脂に希釈溶剤を添加しない場合に好適である。
【００２８】
チタネートカップリング処理に使用するチタネートカップリング剤としては、例えば、イソプロピルトリイソステアロイルタイト、イソプロピルトリドデシルベンゼンスルホニルチタネート、イソプロピル−トリス（ジオクチルピロホスフェート）チタネート、テトライソプロピル−ビス（ジオクチルホスファイト）チタネート、テトラオクチル−ビス（ジトリデシルホスファイト）チタネート、テトラ（２，２−ジアリロキシメチル−１−ブチル）−ビス（ジトリデシル）ホスファイトチタネート、ビス（ジオクチルピロホスフェート）オキシアセテートチタネートなどを使用することができる。
【００２９】
チタネートカップリング処理として、例えば、粉体を混合できる容器を用いてＺｎＯからなるウィスカ（未表面処理品）をチタネートカップリング剤とともに機械的に混合する方法や、ＺｎＯからなるウィスカ（未表面処理品）を樹脂に配合する際にチタネートカップリング剤を添加する方法（インテグラルブレンド法）などを用いることができる。
【００３０】
シランカップリング処理に使用するシランカップリング剤としては、例えば、エポキシシラン、アミノシラン、ビニルシラン、メタクリルシラン、メルカプトシラン、メトキシシラン、エトキシシランなどを使用することができる。
【００３１】
シランカップリング処理として、例えば、粉体を混合できる容器を用いてＺｎＯからなるウィスカ（未表面処理品）をシランカップリング剤とともに機械的に混合する方法や、ＺｎＯからなるウィスカ（未表面処理品）を樹脂に配合する際にシランカップリング剤を添加する方法（インテグラルブレンド法）などを用いることができる。
【００３２】
第２の充填剤は、半導電性の体積固有抵抗を有する粒子で構成される。なお、半導電性の体積固有抵抗については、前述したとおりである。第２の充填剤は、例えば、Ｆｅ２Ｏ３またはＦｅ３Ｏ４からなる粒子で構成される。
【００３３】
まず、Ｆｅ２Ｏ３につて説明する。Ｆｅ２Ｏ３（比重：約５．２ｇ／ｃｍ３）は、赤色の粉体であり、いわゆるベンガラである。Ｆｅ２Ｏ３の体積固有抵抗は、１×１０３Ω・ｃｍ程度である。Ｆｅ２Ｏ３の平均粒径は、電気機器用コーティング材において絶縁抵抗特性を発現させつつ、塗装などの作業性を確保するために、０．１μｍ〜１μｍであることが好ましい。また、絶縁抵抗特性が良好となるため、Ｆｅ２Ｏ３の平均粒径を０．５μｍ〜１μｍとすることがより好ましい。ここで、絶縁抵抗特性とは、体積固有抵抗にして１×１０６〜１×１０１８Ω・ｃｍ程度の値を示すことである（以下、同じ）。
【００３４】
ここで、平均粒径は、例えば、第２の充填剤を分散して含有した所定の樹脂の断面をＳＥＭ（走査型電子顕微鏡）で観察し、個々の第２の充填剤の粒径を測定して、算術平均することで得られる。
【００３５】
Ｆｅ２Ｏ３は、マトリックス樹脂１００質量部に対して１〜３０質量部含有されることが好ましい。Ｆｅ２Ｏ３をこの範囲で含有することで、電気機器用コーティング材における導電パスの形成および塗装などの作業性を確保することができる。
【００３６】
次に、Ｆｅ３Ｏ４につて説明する。Ｆｅ３Ｏ４（比重：約５．２ｇ／ｃｍ３）は、黒色の粉体である。Ｆｅ３Ｏ４の体積固有抵抗は、４×１０−３Ω・ｃｍ程度である。Ｆｅ３Ｏ４の平均粒径は、電気機器用コーティング材において絶縁抵抗特性を発現させつつ、塗装などの作業性を確保するために、０．０１μｍ〜０．１μｍであることが好ましい。また、絶縁抵抗特性が良好となるため、Ｆｅ３Ｏ４の平均粒径を０．０５μｍ〜０．０８μｍとすることがより好ましい。平均粒径は、第２の充填剤としてＦｅ２Ｏ３を使用する場合と同様の方法で得られる。
【００３７】
Ｆｅ３Ｏ４は、マトリックス樹脂１００質量部に対して１〜３０質量部含有されることが好ましい。Ｆｅ３Ｏ４をこの範囲で含有することで、電気機器用コーティング材における導電パスの形成および塗装などの作業性を確保することができる。
【００３８】
第３の充填剤は、絶縁性を有する、平板状、繊維状または層状の物質からなる。ここで、絶縁性とは、体積固有抵抗が１×１０６〜１×１０１８Ω・ｃｍ程度のことをいう。
【００３９】
まず、平板状の物質について説明する。平板状の第３の充填剤は、例えば、タルクまたは窒化ホウ素（ＢＮ）で構成される。
【００４０】
タルクは、主成分がＭｇＯ・ＳｉＯ２・Ｈ２Ｏからなり、平板状の化合物である。タルクの体積固有抵抗は、１×１０１４〜１×１０１５Ω・ｃｍ程度である。窒化ホウ素（ＢＮ）は、鱗片状構造をした粒子である。窒化ホウ素は、結晶構造の違いにより、六方晶型窒化ホウ素、菱面体晶型窒化ホウ素、立方晶型窒化ホウ素、乱層構造型窒化ホウ素、およびウルツ鉱型窒化ホウ素に分類することができる。この中でも、アクセプト比が大きく、絶縁抵抗が高く、さらに材料の絶縁破壊電界を高めることができるという理由から、一般的な窒化ホウ素である六方晶型窒化ホウ素を使用することが好ましい。
【００４１】
ここで、平板状の第３の充填剤として窒化ホウ素を用いた場合、窒化ホウ素自体が高い熱伝導性を有するため、例えば電気機器用コーティング材からなるコーティング層において、放熱特性を向上させることができる。
【００４２】
平板状の物質の平均直径は、１μｍ〜５０μｍであることが好ましい。また、平板状の物質の平均直径は、１０μｍ〜３０μｍであることがより好ましい。なお、平板状の物質が円形を構成しない場合には、平板状の物質の表面に亘って引ける最長の直線の平均長さ（以下、平均直線長さという。）が上記範囲内となればよい。平板状の物質の平均直径をこの範囲とすることで、第１の充填剤と第２の充填剤との間に、平板状の第３の充填剤が入り込み、第１の充填剤および第２の充填剤をマトリックス樹脂内に均一分散することができる。
【００４３】
ここで、平均直径は、ＳＥＭ（走査型電子顕微鏡）による樹脂硬化物の観察を行うことで得られる。平均直線長さは、同様にＳＥＭ（走査型電子顕微鏡）による樹脂硬化物の観察を行うことで得られる。
【００４４】
平板状の第３の充填剤は、マトリックス樹脂１００質量部に対して１〜３０質量部含有されることが好ましい。平板状の第３の充填剤をこの範囲で含有することで、電気機器用コーティング材の粘度を最適に維持することができる。また、平板状の第３の充填剤は、マトリックス樹脂１００質量部に対して１〜１５質量部含有されることがより好ましい。
【００４５】
次に、繊維状の物質について説明する。繊維状の第３の充填剤は、例えば、チタン酸カリウムウィスカまたはガラスミルドファイバで構成される。
【００４６】
チタン酸カリウムウィスカおよびガラスミルドファイバの平均繊維長は、１μｍ〜５０μｍであることが好ましく、１０μｍ〜２０μｍであることがより好ましい。繊維状の物質の平均繊維長をこの範囲とすることで、第１の充填剤と第２の充填剤との間に、繊維状の第３の充填剤が入り込み、第１の充填剤および第２の充填剤をマトリックス樹脂内に均一分散することができる。
【００４７】
なお、平均繊維長は、各繊維の長手方向の長さを算術平均して得られたものである。ここで、平均繊維長は、ＳＥＭ（走査型電子顕微鏡）による樹脂硬化物の観察を行うことで得られる。
【００４８】
繊維状の第３の充填剤は、マトリックス樹脂１００質量部に対して１〜６０質量部含有されることが好ましい。繊維状の第３の充填剤をこの範囲で含有することで、電気機器用コーティング材の粘度を最適に維持することができる。また、繊維状の第３の充填剤は、マトリックス樹脂１００質量部に対して１〜３０質量部含有されることがより好ましい。
【００４９】
次に、層状の物質について説明する。層状の第３の充填剤は、例えば、マイカまたはスメクタイトで構成される。
【００５０】
マイカは、層状ケイ酸塩鉱物の一種で、主成分がＳｉＯ２、Ａｌ２Ｏ３、Ｋ２Ｏ、結晶水からなる、層状の化合物である。マイカとして、硬質マイカと軟質マイカの２種類がある。硬質マイカの体積固有抵抗は、１×１０１２〜１×１０１５Ω・ｃｍ程度であり、軟質マイカの体積固有抵抗は、１×１０１０〜１×１０１３Ω・ｃｍ程度である。これらのマイカは、実施の形態の電気機器用コーティング材において、同様の性質を示すため、以下では区別することなく説明する。
【００５１】
マイカおよびスメクタイトの平均直径または平均直線長さは、０．１μｍ〜２μｍであることが好ましく、０．５μｍ〜１μｍであることがより好ましい。層状の物質の平均直径または平均直線長さをこの範囲とすることで、第１の充填剤と第２の充填剤との間に、層状の第３の充填剤が入り込み、第１の充填剤および第２の充填剤をマトリックス樹脂内に均一分散することができる。
【００５２】
層状の第３の充填剤は、マトリックス樹脂１００質量部に対して１〜３０質量部含有されることが好ましい。層状の第３の充填剤をこの範囲で含有することで、電気機器用コーティング材の粘度を最適に維持することができる。また、層状の第３の充填剤は、マトリックス樹脂１００質量部に対して１〜１５質量部含有されることがより好ましい。
【００５３】
ここで、図２は、第１の充填剤１０と第２の充填剤３０とが形成する導電パス６０を説明するために、実施の形態の電気機器用コーティング材２０の構成を模式的に示した図である。
【００５４】
図２に示すように、第３の充填剤４０は、第１の充填剤１０と第２の充填剤３０との間に入り込み、第１の充填剤１０および第２の充填剤３０をマトリックス樹脂５０中に均一に分散させる。これによって、第１の充填剤１０の発現する絶縁抵抗特性を向上させることができる。また、第２の充填剤３０の粒子は第１の充填剤１０と接触し、三次元的な導電パス６０を形成する。
【００５５】
また、第１の充填剤１０および第２の充填剤３０がマトリックス樹脂５０中に均一に分散されることによって、第１の充填剤１０と第２の充填剤３０とが、例えば電気機器用コーティング材からなるコーティング層中に均一に配列される。そのため、第１の充填剤１０と第２の充填剤３０によって形成される導電パス６０を長くすることができる。これによって、例えば、コーティング層が厚い場合や、コーティング層に凹凸がある場合でも、安定で、かつ長い導電パス６０を形成することができる。そのため、コーティング層と異物間に集中する電界を緩和することができる。
【００５６】
このように、マトリックス樹脂５０中に第１の充填剤１０、第２の充填剤３０および第３の充填剤４０を均一に分散させることで、良好な導電パスが確保でき、高い異物浮上電界を得ることができる。異物浮上電界とは、異物が浮上し始める電界であり、この値が高いほど、電気機器内における異物の浮上や動き回りを抑制することができる。
【００５７】
ここで、高い異物浮上電界が得られる理由の一つとして、第１の充填剤１０と第２の充填剤３０が電気的に接続されることにより生じる導電パス６０が挙げられる。
【００５８】
第１の充填剤１０の添加のみで導電パス６０を形成する場合、第１の充填剤１０の端部どうしを近接させる必要がある。しかしながら、これは、コーティング層の厚さと第１の充填剤１０の大きさを考えても困難である。そこで、第２の充填剤３０を添加することで、導電パス６０を確実に形成することができる。
【００５９】
次に、第２の充填剤３０のみを添加した場合、第２の充填剤３０が粒子状で、かつ粒径が小さいことから、第２の充填剤３０が均一に分散したとしても導電パス６０を形成することは困難となる。第２の充填剤３０の含有量を増大させた場合には、粘度が増大し、作業性が低下する。希釈溶剤を加えた場合においても、第２の充填剤３０の含有量を増大させた場合には、同様に粘度が増大する。また、第２の充填剤３０の粒径を大きくした場合には、第２の充填剤３０を均一に分散させることができず、導電パス６０を形成することが困難となる。
【００６０】
これらのことから、第１の充填剤１０と第２の充填剤３０が同時に、かつ適切な含有量で添加される必要がある。
【００６１】
さらに、異なる形状の第１の充填剤１０と第２の充填剤３０を含有することで、互いに密なパッキング構造を形成する。これによって、導電パス６０を形成し得る。ここで、第１の充填剤１０と第２の充填剤３０の体積固有抵抗は、近似し、かつ半導電性である必要がある。それは、両者の体積固有抵抗が大きく異なると、両者の近接する端部で絶縁破壊を生じることがあるからである。ここでは、半導電領域の体積固有抵抗が、帯電防止領域であるため、異物の帯電防止にも好適である。
【００６２】
次に、第３の充填剤４０を含有することも必要であることを説明する。電気機器用コーティング材２０の製造の際、撹拌工程で第１の充填剤１０の、例えば、針状結晶部１２などが折れることもある。このような場合でも、絶縁性を有する第３の充填剤４０を含有することで、第３の充填剤４０が折れた部分を支持する。これによって、導電パス６０を形成することが可能となる。一方、第１の充填剤１０が折れていない場合でも、第１の充填剤１０が第３の充填剤４０によって支持されることで、導電パスを確実に形成することができる。
【００６３】
次に、実施の形態の電気機器用コーティング材２０の製造方法について説明する。
【００６４】
まず、配合するエポキシ樹脂の一部（例えば、エポキシ樹脂の全配合量の１０〜５０質量％程度）、および所定量の第１の充填剤１０を自転公転ミキサなどによって攪拌してマスターバッチを作製する。
【００６５】
続いて、マスターバッチに、エポキシ樹脂の残部、所定量の第２の充填剤３０および所定量の第３の充填剤４０を加え、自転公転ミキサなどによって攪拌する。
【００６６】
このような工程を経て、電気機器用コーティング材２０が製造される。
【００６７】
ここで、消泡剤を添加する場合には、消泡剤は、マスターバッチを作製する際に添加される。希釈溶剤や硬化剤を添加する場合には、希釈溶剤や硬化剤は、マスターバッチに、エポキシ樹脂の残部、第２の充填剤３０および第３の充填剤４０を加える際に添加される。
【００６８】
このように、まず、第１の充填剤１０を含有するマスターバッチを作製し、このマスターバッチに、残りの構成物を混合することで、マトリックス樹脂５０中に、第１の充填剤１０、第２の充填剤３０および第３の充填剤４０を均一に分散することができる。これによって、良好な導電パス６０を形成することができる。
【００６９】
また、実施の形態の電気機器用コーティング材２０を次のように製造してもよい。
【００７０】
まず、配合するエポキシ樹脂の一部、所定量の第１の充填剤１０、所定量の第２の充填剤３０および所定量の第３の充填剤４０を、これらの充填材のサイズよりも大きなサイズ（粒径）の攪拌粒子とともに自転公転ミキサなどによって攪拌し、第１の混合物を形成する。ここで、攪拌粒子は、例えば、ガラス粒子などで構成される。
【００７１】
続いて、第１の混合物に、エポキシ樹脂の残部を加えて攪拌し、第２の混合物を形成する。ここでは、例えば、攪拌翼など用いて、第１の混合物とエポキシ樹脂の残部とを攪拌する。
【００７２】
続いて、第２の混合物を濾過して、攪拌粒子を分離する。なお、この際、攪拌粒子以外は、例えば、濾過するフィルタを通過する。
【００７３】
このような工程を経て、電気機器用コーティング材２０が製造される。
【００７４】
ここで、消泡剤を添加する場合には、消泡剤は、第１の混合物を形成する際に添加される。希釈溶剤や硬化剤を添加する場合には、希釈溶剤や硬化剤は、第２の混合物の濾過後に添加され、攪拌される。
【００７５】
このように、攪拌粒子とともに攪拌することで、高いせん断をかけて攪拌することができる。これによって、例えば、凝集しやすい充填剤も、ほぐしながら分散させることができる。そのため、マトリックス樹脂５０中に、第１の充填剤１０、第２の充填剤３０および第３の充填剤４０を均一に分散することができる。これによって、良好な導電パス６０を形成することができる。
【００７６】
上記のように作製された電気機器用コーティング材２０を、例えば、金型に注入して成形し、所定時間放置して硬化させることで、注型硬化物を製造することができる。また、電気機器用コーティング材２０を刷毛などで構造物に塗布し、所定時間放置して硬化させることで、コーティング層（膜）を形成することができる。
【００７７】
さらに、電気機器用コーティング材２０に希釈溶剤が添加されている場合には、粘性が小さくなるため、例えば、エアレススプレーなどを用いて構造物に電気機器用コーティング材２０を吹き付け、所定時間放置して硬化させることで、コーティング層を形成することができる。
【００７８】
なお、コーティング層を形成する際、絶縁抵抗特性の発現という観点から言えば、コーティング層は厚いほど好ましい。コーティング層を形成する際の作業性上の観点から、コーティング層の厚さは、５００μｍ程度が上限値となる。
【００７９】
図３は、実施の形態の電気機器用コーティング材２０を使用してコーティング層７４が形成された電気機器を一部断面で示した図である。なお、図３には、電気機器の一例として、密閉型絶縁装置７０を示している。
【００８０】
図３に示すように、密閉型絶縁装置７０は、軸方向に複数に分割可能な円筒状の金属容器７１と、中央に軸方向に延設された高電圧導体７２と、金属容器７１間に設けられたスペーサ７３とを備えている。
【００８１】
金属容器７１は、高電圧導体７２と所定の空隙をあけて高電圧導体７２の周囲を覆うように構成されている。スペーサ７３は、金属容器７１の内部の空間を軸方向に分割するように配置されている。スペーサ７３の中央には、貫通穴が形成され、その貫通穴に高電圧導体７２が貫通している。このように、高電圧導体７２は、スペーサ７３によって支持されている。
【００８２】
金属容器７１の内壁面には、本実施の形態の電気機器用コーティング材２０からなるコーティング層７４が形成されている。金属容器７１内には、例えばＳＦ６ガスなどの絶縁ガス７５が封入されている。
【００８３】
このように、金属容器７１の内壁面に、良好な絶縁抵抗特性が得られる電気機器用コーティング材２０からなるコーティング層７４を備えることで、コーティング層７４の表面に存在する異物の動きを抑制することができる。そのため、従来の密閉型絶縁装置よりも、金属容器の設計電界を大きくすることが可能となり、金属容器７１のコンパクト化を図ることができる。
【００８４】
なお、ここでは、電気機器の一例として、密閉型絶縁装置を示して説明したが、実施の形態の電気機器用コーティング材２０は、例えば、種々の、電気機器、電子機器、産業機器、重電機器などに適用することができる。そして、これらに適用した場合においても、上記した同様の作用効果を得ることができる。
【００８５】
上記したように、実施の形態の電気機器用コーティング材２０によれば、マトリックス樹脂５０中に、第１の充填剤１０、第２の充填剤３０および第３の充填剤４０を均一に分散することで、良好な導電パス６０を形成することができる。また、電気機器用コーティング材２０によれば、高い異物浮上電界を得ることができ、例えば、電気機器内における異物の浮上や動き回りを抑制することができる。
【００８６】
（異物浮上電界の評価）
次に、実施の形態の電気機器用コーティング材が、電気機器内における異物の浮上や動き回りを抑制する効果を有することについて説明する。
【００８７】
異物浮上電界の評価するために、次のように電気機器用コーティング材２０を作製した。
【００８８】
まず、配合するエポキシ樹脂の一部（エポキシ樹脂の全配合量の５０質量％）、およびエポキシ樹脂（エポキシ樹脂の全配合量）１００質量部に対して所定の質量部の第１の充填剤１０を自転公転ミキサによって攪拌してマスターバッチを作製した。ここでは、エポキシ樹脂として、ビスフェノールＡ型エポキシ樹脂（製品名：エポフィックス）を使用した。
【００８９】
なお、この際、ジメチルシリコーン系（製品名：ＴＳＡ７２０）の消泡剤を適量添加した。また、第１の充填剤１０であるウィスカとして、針状結晶部１２の長さＬが２μｍ〜５０μｍで、かつ針状結晶部１２の最大径を有する部分の平均径Ｄが３μｍのものを使用した。
【００９０】
続いて、マスターバッチに、エポキシ樹脂の残部、所定量の第２の充填剤３０および第３の充填剤４０を加えて、自転公転ミキサによって攪拌した。この際、エポキシ樹脂を硬化させる所定量の硬化剤（ビスフェノールＡ型エポキシ樹脂用硬化剤（製品名：エポフィックス用硬化剤））を加えた。
【００９１】
このようにして、複数の電気機器用コーティング材２０（試料１〜試料３６）を作製した。表１には、エポキシ樹脂（エポキシ樹脂の全配合量）１００質量部に対して添加された各充填剤の材料および質量部を示している。
【００９２】
【表１】
2014204488.tif 000003
【００９３】
ここでは、第２の充填剤３０のＦｅ２Ｏ３として平均粒径が０．８μｍのものを使用した。第２の充填剤３０のＦｅ３Ｏ４として平均粒径が０．０６μｍのものを使用した。第３の充填剤４０のタルクとして平均直線長さが１０μｍのものを使用した。第３の充填剤４０の窒化ホウ素として平均直線長さが１０μｍのものを使用した。第３の充填剤４０のチタン酸カリウムウィスカとして平均繊維長が１０μｍのものを使用した。第３の充填剤４０のガラスミルドファイバとして平均繊維長が１５μｍのものを使用した。第３の充填剤４０のマイカとして平均直線長さが１μｍのものを使用した。第３の充填剤４０のスメクタイトとして平均直線長さが１μｍのものを使用した。
【００９４】
次に、上記した各試料を用いて、異物浮上電界の評価を行った試験装置について説明する。
【００９５】
図４は、異物浮上電界の評価を行った試験装置８０の断面を示す図である。図４に示すように、試験装置８０は、内径が２５４ｍｍのアルミ製の金属容器８１と、この金属容器８１の中央に直径が１５４ｍｍの高電圧導体８２とを備えている。なお、金属容器８１および高電圧導体８２のそれぞれの中心軸が同軸上となるように、高電圧導体８２を設置した。
【００９６】
金属容器８１の下半部の内壁面に、電気機器用コーティング材２０（試料１〜試料３６）を塗布した。そして、乾燥炉で強制乾燥（８０℃、３０分間）し、コーティング層８３を形成した。すなわち、試料１〜試料３６のそれぞれが塗布されてコーティング層８３が形成された３６種の金属容器８１を用意した。いずれのコーティング層８３の厚さも１００μｍとした。
【００９７】
コーティング層８３上には、アルミ製の金属異物８４（直径が０．２５ｍｍ、長さが３ｍｍ）を６個置いた。そして、金属容器８１内にＳＦ６ガス（０．４ＭＰａ）を充填した。
【００９８】
異物浮上電界の評価試験では、高電圧導体８２に電界を印加した。印加する電界は、交流（ＡＣ）で０．６ｋＶｒｍｓ／ｍｍ〜４．０ｋＶｒｍｓ／ｍｍとした。印加電界は、１分ごとに０．２ｋＶｒｍｓ／ｍｍずつ上昇させた。そして、最初にいずれかの金属異物８４が浮上した電界を異物浮上電界とした。測定は、各試料に対して５回行われた。
【００９９】
表１には、各試料における異物浮上電界の測定結果が示されている。なお、表１に示した結果は、５回の測定結果を算術平均したものである。
【０１００】
表１に示すように、第１の充填剤１０、第２の充填剤３０および第３の充填剤４０を本実施の形態の範囲で所定量含有する試料（試料２、試料３、試料５、試料６、試料８、試料９、試料１４、試料１５、試料１７、試料１８、試料２０、試料２１、試料２６、試料２７、試料２９、試料３０、試料３２、試料３３）においては、高い異物浮上電界が得られた。
【０１０１】
以上説明した実施形態によれば、電気機器内における異物の浮上や動き回りを抑制することが可能となる。
【０１０２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０３】
１０…第１の充填剤、１１…核部、１２…針状結晶部、２０…電気機器用コーティング材、３０…第２の充填剤、４０…第３の充填剤、５０…マトリックス樹脂、６０…導電パス、７０…密閉型絶縁装置、７１，８１…金属容器、７２，８２…高電圧導体、７３…スペーサ、７４，８３…コーティング層、７５…絶縁ガス、８０…試験装置、８４…金属異物。
【図１】
2014204488.tif 000004
【図２】
2014204488.tif 000005
【図３】
2014204488.tif 000006
【図４】
2014204488.tif 000007